Brevet FR2337211A1 — publié le 19770729

La présente invention concerne un électrolyte pour l'oxydation de l'argent au moyen d'un courant alternatif de 50 hertz, cet argent étant destiné à être utilisé a des buts décoratifs et électrotechniques, par exemple dans la radioélectronique, le radar, dans les usages domestiques etc... L'argent et les articles argentés prennent une couleur brun rougâtre sous l'action du sulfure d'hydrogène contenu dans l'air. Le revêtement obtenu ne possede pas de valeur décorative. Sa formation peut être éliminée par différents moyens. On connaît différents procédés d'obtention de revêtements protecteurs et décoratifs, non organiques, non métalliques et passivants sur l'argent, par voies chimiques ou bien électrochimiques. Selon les procédés chimiques les plus répandus actuellement, la passivation de l'argent est généralement obtenue-dans des solutions aqueuses de chromates, de chlorures et de sels contenant du soufre, a une température de 60 - 80' C pendant 5 a 20 minutes. La passivation électrochimique de l'argent s'effectue actuellement par traitement anodique de l'article dans des électrolytes contenant des ions chromiques, sulfites et molybdates a une densité de courant de 0,05 a/dm2 et a une température de 15 - 259 C pendant 3 - 10 min. On connait aussi des procédés di xydation de l'argent utilisant un courant alternatif d'une fréquence industrielle de 50 herts dans des solutions aqueuses de sels. Tel est par exemple le procédé de l'oxydation de l'argent dans une solution aqueuse contenant 60 g/l de chlorure de sodium a une tempéra- ture de 40 - 80'C pendant I a 5 minutes et à une densité de courant de 5 à 50 a/dm2, ou bien dans une solution aqueuse contenant de 0,025 a i g/l de permanganate de potassium a une température de 40 - 80iC et une densité de courant de 0,006 a 1 a/dm2 pendant 5 à 30 minutes. Dans les deux cas on obtient un revêtement noir résistant à la corrosion. Une comparaison des électrolytes les plus utilisés pour la passivation chimique et électrochimique de l'argent et d'articles argenté montre que la passivation électrochimique s'effectue en un temps plus court avec une dépense plus économique en réactifs chimiques, les températures appliquées étant plus fortes. Independamment de ses avantages, la passivation électrochimique possede certains inconvénients, comne par exemple la nécessité d'une source de courant continu. Chacun des procédés précités a ses côtés positifs et négatifs, lesquels doivent etre pris en considération pour choisir le procédé qui convient le mieux pour chaque cas. Le but de la présente invention est la création d'un électrolyte pour l'obtention d'un revetement d'oxyde dense sur l'argent, d'une couleur violette ou bien rouge fonce, résistant à la corrosion, sans recourir à l'usage d'une source de courant continu mettant en oeuvre une technologie simplifiée et des réactifs chimiques bon marché. L'électrolyte selon l'invention contient de 2 à 15 g/l de chlorure cuivrique et on opère à une température de 60 - 90 C pendant 5 à 30 minutes et à l'aide d'un courant alternatif de 50 hertz, la densité du courant étant de 0,025 à 50 a/dm2. L'invention peut être illustrée au moyen des exemples suivants Exemple 1 : Les articles en argent ou les articles argentés sont plongés dans l'électrolyte contenant 5 g/l de chlorure cuivrique à une température de 800C. On applique un courant ayant une fréquence de 50 hertz et une densité de 0,25 a/dm2. L'oxydation se poursuit pendant 10 minutes. Après l'oxydation les articles oxydés sont retirés de la solution, rincés à l'eau courante et séchés. Les revetements d'oxyde obtenu sont non poreux et possèdent une couleur violette. Ils sont résistants à la corrosion et aux effets mécaniques. Exemple 2 : Les articles en argent ou les articles argentés sont plongés dans l'électrolyte contenant 15 g/l de chlorure cuivrique à une température de 80ex. On applique un courant ayant une fréquence de 50 hertz et une densité de 50 a/dm2. L'oxydation se poursuit pendant 20 minutes. Après oxydation les articles oydés sont retirés de la solution, rincés a l'eau courante et séches. Les revetements d'oxyde obtenus sont non poreux et possèdent une couleur rouge foncé . Ils sont résistants à la corrosion et aux effets mécaniques. REVENDICATION Electrolyte pour l'oxydation de l'argent et d'articles argentés au moyen d'un courant alternatif de 50 hertz, caractérisé en ce qu'il consiste en une solution de chlorure cuivrique d'une concentration de 5 à 15 g/l.